(57)【要約】【課題】金属酸化物粒子の分散性に優れ、光学特性（ヘイズ、全光線透過率）に優れるとともに、粘着性にも優れる粘着剤組成物を提供すること。【解決手段】（Ａ）（メタ）アクリル樹脂と、（Ｂ）分散剤と、（Ｃ）金属酸化物粒子とを含有する粘着剤組成物において、（Ｂ）分散剤が、イオン性基を有し、重量平均分子量２００以上５００００以下の（メタ）アクリル樹脂である。【特許請求の範囲】
【請求項１】
（Ａ）（メタ）アクリル樹脂と、
（Ｂ）分散剤と、
（Ｃ）金属酸化物粒子と
を含有し、
前記（Ｂ）分散剤が、
イオン性基を有し、重量平均分子量２００以上５００００以下の（メタ）アクリル樹脂からなる
ことを特徴とする、粘着剤組成物。
【請求項２】
前記イオン性基が、リン酸基であり、
前記（Ｃ）金属酸化物粒子が、酸化ジルコニウムおよび／または酸化チタンである、請求項１に記載の粘着剤組成物。
【請求項３】
前記イオン性基が、３級アミノ基であり、
前記（Ｃ）金属酸化物粒子が、アンチモンドープ酸化スズである、請求項１に記載の粘着剤組成物。
【請求項４】
請求項１〜３のいずれか一項に記載の粘着剤組成物が、層状に成形されてなることを特徴とする、粘着シート。
【発明の詳細な説明】
【技術分野】
【０００１】
本発明は、粘着剤組成物および粘着シートに関し、具体的には、金属酸化物粒子が分散剤により分散されてなる粘着剤組成物、および、その粘着剤組成物を用いて得られる粘着シートに関する。
【背景技術】
【０００２】
従来、各種ディスプレイ装置、タッチパネル装置などの表面には、保護フィルムなどの光学部材が、粘着剤層を介して積層されている。粘着剤層には、通常、粘着性および光学特性（ヘイズ、全光線透過率など）が要求される。【０００３】
このような粘着剤層としては、金属酸化物粒子、高分子樹脂および分散剤を含む粘着組成物が知られており、より具体的には、例えば、金属酸化物粒子、高分子樹脂および分散剤を含む粘着組成物において、金属酸化物粒子が、酸化チタン、酸化ジルコニウム、酸化亜鉛、五酸化二ニオブおよびチタン酸化合物よりなる群から選ばれる少なくとも一種からなり、かつ、平均粒子径が２０〜１５０ｎｍの粒子であり、また、金属酸化物粒子の含有量が、粘着組成物中５０〜８０重量％であり、さらに、高分子樹脂の数平均分子量が１００００〜５００００である粘着組成物、および、その粘着組成物を用いて得られるシート状粘着剤が、提案されている（特許文献１参照）。
【先行技術文献】
【特許文献】
【０００４】
【特許文献１】特開２０１４−１７２９６０号公報
【発明の概要】
【発明が解決しようとする課題】
【０００５】
しかるに、粘着剤組成物においては、優れた粘着性を確保するとともに、光学特性、とりわけ、ヘイズの向上が、要求される。【０００６】
そこで、本発明の目的は、金属酸化物粒子の分散性に優れ、光学特性（ヘイズ、全光線透過率）に優れるとともに、粘着性にも優れる粘着剤組成物、および、その粘着剤組成物を用いて得られる粘着シートを提供することにある。
【課題を解決するための手段】
【０００７】
本発明の粘着剤組成物は、（Ａ）（メタ）アクリル樹脂と、（Ｂ）分散剤と、（Ｃ）金属酸化物粒子とを含有し、前記（Ｂ）分散剤が、イオン性基を有し、重量平均分子量２００以上５００００以下の（メタ）アクリル樹脂からなることを特徴としている。【０００８】
また、本発明の粘着剤組成物では、前記イオン性基が、リン酸基であり、前記（Ｃ）金属酸化物粒子が、酸化ジルコニウムおよび／または酸化チタンであることが好適である。【０００９】
また、本発明の粘着剤組成物では、前記イオン性基が、３級アミノ基であり、前記（Ｃ）金属酸化物粒子が、アンチモンドープ酸化スズであることが好適である。【００１０】
また、本発明の粘着シートは、上記の粘着剤組成物が、層状に成形されてなることを特徴としている。
【発明の効果】
【００１１】
本発明の粘着剤組成物は、（Ａ）（メタ）アクリル樹脂と、（Ｂ）分散剤と、（Ｃ）金属酸化物粒子とを含有し、（Ｂ）分散剤が、イオン性基を有し、重量平均分子量２００以上５００００以下の（メタ）アクリル樹脂からなるため、（Ｃ）金属酸化物粒子を良好に分散させることができ、また、優れた粘着性および光学特性を得ることができる。【００１２】
また、本発明の粘着シートは、本発明の粘着剤組成物を用いて得られるため、金属酸化物粒子の分散性に優れ、また、粘着性および光学特性に優れる。
【発明を実施するための形態】
【００１３】
本発明の粘着剤組成物は、（Ａ）（メタ）アクリル樹脂と、（Ｂ）分散剤と、（Ｃ）金属酸化物粒子とを含有している。
【００１４】
（Ａ）（メタ）アクリル樹脂は、（メタ）アクリル酸アルキルエステル（単量体）を含むモノマー成分（以下、（Ａ）（メタ）アクリル樹脂の原料であるモノマー成分を、第１モノマー成分と称する。）の重合により、得ることができる。
【００１５】
なお、（メタ）アクリルの表記は、アクリルおよび／またはメタクリルを意味する。
【００１６】
（メタ）アクリル酸アルキルエステルとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓ−ブチル（メタ）アクリレート、ｔ−ブチル（メタ）アクリレート、ペンチル（メタ）アクリレート、ネオペンチル（メタ）アクリレート、イソアミル（メタ）アクリレート、ヘキシル（メタ）アクリレート、へプチル（メタ）アクリレート、オクチル（メタ）アクリレート、イソオクチル（メタ）アクリレート、２−エチルへキシル（メタ）アクリレート、ノニル（メタ）アクリレート、イソノニル（メタ）アクリレート、デシル（メタ）アクリレート、ドデシル（メタ）アクリレート、トリデシル（メタ）アクリレート、テトラデシル（メタ）アクリレート、１−メチルトリデシル（メタ）アクリレート、ヘキサデシル（メタ）アクリレート、オクタデシル（メタ）アクリレート（ステアリル（メタ）アクリレート）、イソステアリル（メタ）アクリレート、エイコシル（メタ）アクリレート、ドコシル（メタ）アクリレート（ベヘニル（メタ）アクリレート）、テトラコシル（メタ）アクリレート、トリアコンチル（メタ）アクリレート、シクロヘキシル（メタ）アクリレートなどの炭素数１〜３５の直鎖状、分岐状または環状アルキルの（メタ）アクリレートモノマーなどが挙げられる。これら（メタ）アクリル酸アルキルエステルは、単独使用または２種類以上併用することができる。（メタ）アクリル酸アルキルエステルとして、好ましくは、ｎ−ブチル（メタ）アクリレート、２−エチルへキシル（メタ）アクリレートが挙げられる。
【００１７】
また、第１モノマー成分は、（メタ）アクリル酸アルキルエステルと共重合可能な共重合性モノマー（以下、第１共重合性モノマー）を含むことができる。
【００１８】
第１共重合性モノマーとしては、例えば、窒素含有モノマー、水酸基含有モノマー、酸性基含有モノマーなどが挙げられる。
【００１９】
窒素含有モノマーとしては、例えば、Ｎ−ビニルピロリドン、Ｎ−ビニルカプロラクタム、（メタ）アクリロイルモルフォリン、Ｎ，Ｎ−ジメチル（メタ）アクリルアミドなどが挙げられる。また、窒素含有モノマーとしては、後述する３級アミノ基含有モノマー、後述する４級アンモニウム基含有モノマーなどが挙げられる。これら窒素含有モノマーは、単独使用または２種類以上併用することができる。窒素含有モノマーとして、好ましくは、（メタ）アクリロイルモルフォリン、Ｎ，Ｎ−ジメチル（メタ）アクリルアミドが挙げられる。
【００２０】
窒素含有モノマーが用いられる場合、その含有割合は、粘着性の向上を図る観点から、第１モノマー成分の総量に対して、例えば、０．５質量％以上、好ましくは、１質量％以上であり、例えば、３０質量％以下、好ましくは、１５質量％以下である。
【００２１】
水酸基含有モノマーとしては、例えば、２−ヒドロキシエチル（メタ）アクリレート、４−ヒドロキシブチル（メタ）アクリレート、２−ヒドロキシプロピル（メタ）アクリレート、カプロラクトン変成（メタ）アクリレート、ポリエチレングリコールアクリレートなどが挙げられる。これら水酸基含有モノマーは、単独使用または２種類以上併用することができる。水酸基含有モノマーとして、好ましくは、２−ヒドロキシエチル（メタ）アクリレートが挙げられる。
【００２２】
水酸基含有モノマーが用いられる場合、その含有割合は、粘着性の向上を図る観点から、第１モノマー成分の総量に対して、例えば、０．１質量％以上であり、例えば、５質量％以下、好ましくは、２質量％以下である。
【００２３】
酸性基含有モノマーとしては、例えば、アクリル酸、メタクリル酸、イタコン酸、マレイン酸、フマル酸、クロトン酸、エチレンオキサイド変性琥珀酸アクリレートなどのカルボキシル基含有モノマー、さらに、例えば、２−アクリルアミド−２−メチルプロパンスルフォン酸などのスルホン酸基含有モノマーなどが挙げられる。これら酸性基含有モノマーは、単独使用または２種類以上併用することができる。酸性基含有モノマーとして、好ましくは、カルボキシル基含有モノマーが挙げられ、より好ましくは、アクリル酸が挙げられる。
【００２４】
酸性基含有モノマーが用いられる場合、その含有割合は、粘着性の向上を図る観点から、第１モノマー成分の総量に対して、例えば、０．１質量％以上、好ましくは、０．５質量％以上であり、例えば、２０質量％以下、好ましくは、１０質量％以下である。
【００２５】
また、第１共重合性モノマーとして、さらに、アルカンポリオールポリ（メタ）アクリレートが挙げられる。
【００２６】
アルカンポリオールポリ（メタ）アクリレートとしては、例えば、ネオペンチルグリコールジ（メタ）アクリレート、１，６−ヘキサンジオールジ（メタ）アクリレート、プロピレングリコールジ（メタ）アクリレート、トリメチロールプロパントリ（メタ）アクリレート、テトラメチロールメタントリ（メタ）アクリレート、ジペンタエリスリトールヘキサ（メタ）アクリレートなどの多価アルコールの（メタ）アクリル酸エステル類などが挙げられる。これらアルカンポリオールポリ（メタ）アクリレートは、単独使用または２種類以上併用することができる。アルカンポリオールポリ（メタ）アクリレートとして、好ましくは、１，６−ヘキサンジオールジ（メタ）アクリレートが挙げられる。
【００２７】
アルカンポリオールポリ（メタ）アクリレートが用いられる場合、その含有割合は、粘着性の向上を図る観点から、第１モノマー成分の総量に対して、例えば、０．０１質量％以上であり、例えば、２質量％以下、好ましくは、１質量％以下である。
【００２８】
さらに、第１共重合性モノマーとしては、例えば、２個以上の環からなる飽和脂環基を有する飽和脂環基含有モノマーなども挙げられる。
【００２９】
２個以上の環からなる飽和脂環基を含有する飽和脂環基含有モノマーとしては、例えば、ビシクロ基を含有する（メタ）アクリレート、トリシクロ基を含有する（メタ）アクリレート、テトラシクロ基を含有する（メタ）アクリレートなどが挙げられ、好ましくは、ビシクロ基を含有する（メタ）アクリレート、トリシクロ基を含有する（メタ）アクリレートが挙げられる。
【００３０】
ビシクロ基を含有する（メタ）アクリレートとしては、例えば、ボルニル（メタ）アクリレート、イソボルニル（メタ）アクリレート、ジシクロペンタニル（メタ）アクリレートなどが挙げられる。これらビシクロ基を含有する（メタ）アクリレートは、単独使用または２種類以上併用することができる。
【００３１】
トリシクロ基を含有する（メタ）アクリレートとしては、例えば、アダマンチル（メタ）アクリレート、ジメチルアダマンチル（メタ）アクリレートなどが挙げられる。これらトリシクロ基を含有する（メタ）アクリレートは、単独使用または２種類以上併用することができる。
【００３２】
これら２個以上の環からなる飽和脂環基を有する飽和脂環基含有モノマーは、単独使用または２種類以上併用することができる。
【００３３】
さらに、第１共重合性モノマーとしては、例えば、スチレン、ビニルトルエン、α−メチルスチレンなどの芳香族ビニルモノマー、例えば、（メタ）アクリロニトリルなどのシアン化ビニルモノマー、例えば、イタコン酸ベンジルなどのイタコン酸エステル、マレイン酸ジメチルなどのマレイン酸エステル、フマル酸ジメチルなどのフマル酸エステル、アクリロニトリル、メタクリロニトリル、酢酸ビニルなどが挙げられ、好ましくは、酢酸ビニルが挙げられる。
【００３４】
これら第１共重合性モノマーは、単独使用または２種類以上併用することができる。
【００３５】
好ましくは、第１モノマー成分は、第１共重合性モノマーを含有する。
【００３６】
第１モノマー成分が、第１共重合性モノマーを含有する場合、（メタ）アクリル酸アルキルエステルの含有割合は、第１モノマー成分の総量に対して、例えば、６０質量％以上、好ましくは、７０質量％以上であり、例えば、９８質量％以下、好ましくは、９５質量％以下である。また、第１共重合性モノマーの含有割合は、第１モノマー成分の総量に対して、例えば、２質量％以上、好ましくは、５質量％以上であり、例えば、４０質量％以下、好ましくは、３０質量％以下である。
【００３７】
また、詳しくは後述するが、第１モノマー成分として選択されるモノマーの種類は、好ましくは、後述する第２モノマー成分として選択されるモノマーの種類と、少なくとも一部重複する。
【００３８】
（Ａ）（メタ）アクリル樹脂は、重合開始剤の存在下において、例えば、溶液重合、隗状重合、懸濁重合などの公知の重合方法で重合（第１共重合性モノマーが用いられる場合には共重合）させることにより、得ることができる。
【００３９】
重合開始剤は、特に限定されず、目的および用途に応じて適宜選択される。重合開始剤として、具体的には、ラジカル重合開始剤が挙げられる。
【００４０】
ラジカル重合開始剤としては、例えば、アゾ系化合物、パーオキサイド系化合物、スルフィド類、スルフィン類、スルフィン酸類、ジアゾ化合物、レドックス系化合物などが挙げられ、好ましくは、アゾ系化合物、パーオキサイド系化合物が挙げられる。
【００４１】
アゾ系化合物としては、例えば、アゾビスイソブチロニトリル、アゾビスジメチルバレロニトリル、アゾビスシクロヘキサンニトリル、１，１’−アゾビス（１−アセトキシ−１−フェニルエタン）、２，２’−アゾビス（２−メチルブチロニトリル）（別名：ジメチル２，２’−アゾビスイソブチレート）、４，４’−アゾビス−４−シアノバレリン酸などが挙げられる。
【００４２】
パーオキサイド系化合物としては、例えば、ベンゾイルパーオキサイド、ラウロイルパーオキサイド、アセチルパーオキサイド、カプリエルパーオキサイド、２，４−ジクロルベンゾイルパーオキサイド、イソブチルパーオキサイド、アセチルシクロヘキシルスルホニルパーオキサイド、ｔ−ブチルパーオキシビパレート、ｔ−ブチルパーオキシ−２−エチルヘキサネート、１，１−ジ−ｔ−ブチルパーオキシシクロヘキサン、１，１−ジ−ｔ−ブチルパーオキシ−３，３，５−トリメチルシクロヘキサン、１，１−ジ−ｔ−ヘキシルパーオキシ−３，３，５−トリメチルシクロヘキサン、イソプロピルパーオキシジカーボネート、イソブチルパーオキシジカーボネート、ｓ−ブチルパーオキシジカーボネート、ｎ−ブチルパーオキシジカーボネート、２−エチルヘキシルパーオキシジカーボネート、ビス（４−ｔ−ブチルシクロヘキシル）パーオキシジカーボネート、ｔ−アミルパーオキシ−２−エチルヘキサノエート、１，１，３，３−テトラメチルブチルパーオキシ−２−エチルヘキサネート、１，１，２−トリメチルプロピルパーオキシ−２−エチルヘキサノエート、ｔ−ブチルパーオキシイソプロピルモノカーボネート、ｔ−アミルパーオキシイソプロピルモノカーボネート、ｔ−ブチルパーオキシ−２−エチルヘキシルカーボネート、ｔ−ブチルパーオキシアリルカーボネート、ｔ−ブチルパーオキシイソプロピルカーボネート、１，１，３，３−テトラメチルブチルパーオキシイソプロピルモノカーボネート、１，１，２−トリメチルプロピルパーオキシイソプロピルモノカーボネート、１，１，３，３−テトラメチルブチルパーオキシイソノナエート、１，１，２−トリメチルプロピルパーオキシ−イソノナエート、ｔ−ブチルパーオキシベンゾエートなどの有機過酸化物などが挙げられる。
【００４３】
これら重合開始剤は、単独使用または２種類以上併用することができる。
【００４４】
重合開始剤の配合割合は、第１モノマー成分の総量１００質量部に対して、例えば、０．１質量部以上、好ましくは、０．５質量部以上であり、例えば、１３質量部以下、好ましくは、１０質量部以下である。
【００４５】
また、溶液重合、懸濁重合などが採用される場合、溶剤としては、上記した第１モノマー成分に対して安定であれば特に制限されず、例えば、ヘキサン、ミネラルスピリットなどの石油系炭化水素溶剤、例えば、ベンゼン、トルエン、キシレンなどの芳香族炭化水素系溶剤、例えば、アセトン、メチルエチルケトン、メチルイソブチルケトン、ジイソブチルケトン、シクロヘキサノンなどのケトン系溶剤、例えば、酢酸メチル、酢酸エチル、酢酸ブチル、γ―ブチロラクトン、プロピレングリコールモノメチルエーテルアセテートなどのエステル系溶剤、例えば、Ｎ，Ｎ−ジメチルホルムアミド、Ｎ，Ｎ−ジメチルアセトアミド、ジメチルスルホキシド、Ｎ−メチルピロリドン、ピリジンなどの非プロトン性極性溶剤などの有機溶剤が挙げられる。
【００４６】
また、溶剤として、例えば、水、例えば、メチルアルコール、エチルアルコール、ｎ−プロピルアルコール、イソプロピルアルコール、ブチルアルコールなどのアルコール系溶剤、例えば、エチレングリコールモノエチルエーテル、プロピレングリコールモノメチルエーテルなどのグリコールエーテル系溶剤などの水系溶剤も挙げられる。
【００４７】
また、溶剤は、市販品としても入手可能であり、具体的には、石油系炭化水素溶剤として、例えば、ＡＦソルベント４〜７号（以上、新日本石油社製）などが挙げられ、芳香族炭化水素系溶剤として、例えば、新日本石油社製のインキソルベント０号、エクソン化学社製のソルベッソ１００、１５０、２００などが挙げられる。
【００４８】
これら溶剤は、単独使用または２種類以上併用することができる。
【００４９】
なお、溶剤の配合割合は、特に制限されず、目的および用途に応じて、適宜設定される。
【００５０】
第１モノマー成分の重合条件は、第１モノマー成分、重合開始剤、溶剤などの種類によって異なるが、重合温度が、例えば、３０℃以上、好ましくは、６０℃以上であり、例えば、１５０℃以下、好ましくは、１２０℃以下である。また、重合時間は、例えば、２時間以上、好ましくは、４時間以上であり、例えば、２０時間以下、好ましくは、８時間以下である。
【００５１】
なお、第１モノマー成分は、一括配合してもよく、分割配合してもよい。
【００５２】
これにより得られる（Ａ）（メタ）アクリル樹脂の重量平均分子量（ポリスチレン換算）は、例えば、２０万以上、好ましくは、２５万以上であり、例えば、５０万以下、好ましくは、４５万以下である。
【００５３】
（Ａ）（メタ）アクリル樹脂の重量平均分子量が上記範囲であれば、優れた粘着性を得ることができる。
【００５４】
また、（Ａ）（メタ）アクリル樹脂の数平均分子量（ポリスチレン換算）は、例えば、１万以上、好ましくは、１．２万以上であり、例えば、５万以下、好ましくは、３万以下である。
【００５５】
（Ａ）（メタ）アクリル樹脂の数平均分子量が上記範囲であれば、優れた粘着性を得ることができる。
【００５６】
なお、重量平均分子量および数平均分子量の測定方法は、後述する実施例に準拠する。
【００５７】
また、（Ａ）（メタ）アクリル樹脂のガラス転移温度は、粘着性の観点から、例えば、−５５℃以上、好ましくは、−４０℃以上であり、例えば、２０℃以下、好ましくは、１０℃以下である。
【００５８】
なお、ガラス転移温度は、フォックスの式により算出することができる。
【００５９】
（Ａ）（メタ）アクリル樹脂の含有割合は、粘着剤組成物の総量に対して、例えば、１５質量％以上、好ましくは、２０質量％以上であり、例えば、９０質量％以下、好ましくは、８０質量％以下である。
【００６０】
（Ｂ）分散剤は、イオン性基を有する（メタ）アクリル樹脂からなる。
【００６１】
イオン性基としては、例えば、カルボキシル基、リン酸基などのアニオン性基、例えば、３級アミノ基、４級アンモニウム基などのカチオン性基などが挙げられる。
【００６２】
３級アミノ基としては、特に制限されないが、例えば、Ｎ，Ｎ−ジメチルアミノ、Ｎ，Ｎ−ジエチルアミノ、Ｎ，Ｎ−ジプロピルアミノ、Ｎ，Ｎ−ジイソプロピルアミノ、Ｎ，Ｎ−ジブチルアミノ、Ｎ，Ｎ−ジ−イソブチルアミノ、Ｎ，Ｎ−ジ−ｓ−ブチルアミノ、Ｎ，Ｎ−ジ−ｔ−ブチルアミノなどの、Ｎ，Ｎ−ジアルキルアミノなどが挙げられる。
【００６３】
３級アミノ基は、プロトン化するためイオン性基に含まれる。
【００６４】
また、４級アンモニウム基としては、上記３級アミノ基に、例えば、エピハロヒドリン、ハロゲン化ベンジル、ハロゲン化アルキルなどの４級化剤を作用させたものが挙げられる。
【００６５】
これらイオン性基は、１種類であってもよく、また、２種類以上が併用されていてもよい。
【００６６】
なお、イオン性基は、好ましくは、後述する（Ｃ）金属酸化物粒子の種類に応じて選択される。
【００６７】
具体的には、後述する（Ｃ）金属酸化物粒子が酸化ジルコニウムおよび／または酸化チタンである場合、イオン性基として、好ましくは、リン酸基が挙げられる。
【００６８】
上記の組み合わせを採用することにより、（Ｃ）金属酸化物粒子の分散性をさらに向上することができ、光学特性をさらに向上することができる。
【００６９】
また、後述する（Ｃ）金属酸化物粒子がアンチモンドープ酸化スズである場合、イオン性基として、好ましくは、３級アミノ基が挙げられる。
【００７０】
上記の組み合わせを採用することにより、（Ｃ）金属酸化物粒子の分散性をさらに向上することができ、光学特性をさらに向上することができる。
【００７１】
このように、イオン性基が、後述する（Ｃ）金属酸化物粒子の種類に応じて選択されることにより、（Ｃ）金属酸化物粒子の効果を、効率よく発現させることができる。
【００７２】
このようなイオン性基を有する（メタ）アクリル樹脂は、例えば、イオン性基含有モノマーを含むモノマー成分（以下、イオン性基を有する（メタ）アクリル樹脂の原料であるモノマー成分を、第２モノマー成分と称する。）の重合により、得ることができる。
【００７３】
イオン性基含有モノマーとしては、例えば、カルボキシル基含有モノマー、リン酸基含有モノマー、３級アミノ基含有モノマー、４級アンモニウム基含有モノマーなどが挙げられる。
【００７４】
カルボキシル基含有モノマーとしては、例えば、（メタ）アクリル酸、イタコン酸、マレイン酸、フマル酸などのα，β−不飽和カルボン酸またはその塩、例えば、上記したヒドロキシアルキル（メタ）アクリレートと酸無水物とのハーフエステル化物などが挙げられ、好ましくは、α，β−不飽和カルボン酸、より好ましくは、（メタ）アクリル酸が挙げられる。
【００７５】
リン酸基含有モノマーとしては、例えば、アシッドホスフォオキシエチル（メタ）アクリレート、アシッドホスホオキシポリオキシプロピレングリコールモノメタクリレート、モノ（２−ヒドロキシエチル（メタ）アクリレート）ホスフェートなどのリン酸基含有（メタ）アクリレートが挙げられ、好ましくは、モノ（２−ヒドロキシエチル（メタ）アクリレート）ホスフェートが挙げられる。
【００７６】
３級アミノ基含有モノマーとしては、例えば、Ｎ，Ｎ−ジメチルアミノエチル（メタ）アクリレート（別名：２−ジメチルアミノエチル（メタ）アクリレート）、Ｎ，Ｎ−ジエチルアミノエチル（メタ）アクリレート、Ｎ，Ｎ−ジメチルアミノプロピル（メタ）アクリレート、Ｎ，Ｎ−ジ−ｔ−ブチルアミノエチル（メタ）アクリレート、Ｎ，Ｎ−ジメチルアミノブチル（メタ）アクリレートなどのＮ，Ｎ−ジアルキルアミノアルキル（メタ）アクリレート、例えば、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミドなどのＮ，Ｎ−ジアルキルアミノアルキル（メタ）アクリルアミドなどが挙げられ、好ましくは、Ｎ，Ｎ−ジアルキルアミノアルキル（メタ）アクリレートが挙げられ、より好ましくは、Ｎ，Ｎ−ジメチルアミノエチル（メタ）アクリレートが挙げられる。
【００７７】
４級アンモニウム基含有モノマーは、例えば、上記３級アミノ基含有モノマーに４級化剤（例えば、エピハロヒドリン、ハロゲン化ベンジル、ハロゲン化アルキルなど）を作用させたものであって、具体的には、例えば、２−（メタクリロイルオキシ）エチルトリメチルアンモニウムクロライド、２−（メタクリロイルオキシ）エチルトリメチルアンモニウムブロマイド、２−（メタクリロイルオキシ）エチルトリメチルアンモニウムジメチルホスフェートなどの（メタ）アクリロイルオキシアルキルトリアルキルアンモニウム塩、例えば、メタクリロイルアミノプロピルトリメチルアンモニウムクロライド、メタクリロイルアミノプロピルトリメチルアンモニウムブロマイドなどの（メタ）アクリロイルアミノアルキルトリアルキルアンモニウム塩、例えば、テトラブチルアンモニウム（メタ）アクリレートなどのテトラアルキル（メタ）アクリレート、例えば、トリメチルベンジルアンモニウム（メタ）アクリレートなどのトリアルキルベンジルアンモニウム（メタ）アクリレートなどが挙げられ、好ましくは、（メタ）アクリロイルオキシアルキルトリアルキルアンモニウム塩が挙げられ、より好ましくは、２−（メタクリロイルオキシ）エチルトリメチルアンモニウムクロライドが挙げられる。
【００７８】
これらイオン性基含有モノマーは、単独使用または２種類以上併用することができる。
【００７９】
なお、イオン性基含有モノマーは、好ましくは、後述する（Ｃ）金属酸化物粒子の種類に応じて選択される。
【００８０】
具体的には、後述する（Ｃ）金属酸化物粒子が酸化ジルコニウムおよび／または酸化チタンである場合、イオン性基含有モノマーとして、好ましくは、リン酸基含有モノマーが挙げられる。
【００８１】
上記の組み合わせを採用することにより、（Ｃ）金属酸化物粒子の分散性をさらに向上することができ、光学特性をさらに向上することができる。
【００８２】
また、後述する（Ｃ）金属酸化物粒子がアンチモンドープ酸化スズである場合、イオン性基含有モノマーとして、好ましくは、３級アミノ基含有モノマーが挙げられる。
【００８３】
上記の組み合わせを採用することにより、（Ｃ）金属酸化物粒子の分散性をさらに向上することができ、光学特性をさらに向上することができる。
【００８４】
このように、イオン性基含有モノマーが、後述する（Ｃ）金属酸化物粒子の種類に応じて選択されることにより、（Ｃ）金属酸化物粒子の効果を、効率よく発現させることができる。
【００８５】
また、第２モノマー成分は、さらに、イオン性基含有モノマーと共重合可能な共重合性モノマー（以下、第２共重合性モノマーと称する。）を含有することができる。
【００８６】
第２共重合性モノマーとしては、例えば、上記した（メタ）アクリル酸アルキルエステル、上記した窒素含有モノマー（３級アミノ基含有モノマーおよび４級アンモニウム基含有モノマーを除く。）、上記した水酸基含有モノマー、上記したアルカンポリオールポリ（メタ）アクリレート、上記した飽和脂環基含有モノマー、上記した芳香族ビニルモノマー、さらに、上記したイタコン酸エステル、マレイン酸エステル、フマル酸エステル、アクリロニトリル、メタクリロニトリル、酢酸ビニルなどが挙げられる。
【００８７】
これら第２共重合性モノマーは、単独使用または２種類以上併用することができる。
【００８８】
第２共重合性モノマーとして、好ましくは、（メタ）アクリル酸アルキルエステルが挙げられる。
【００８９】
第２モノマー成分が（メタ）アクリル酸アルキルエステルを含有する場合、（メタ）アクリル酸アルキルエステルの含有割合は、第２モノマー成分の総量に対して、例えば、２０質量％以上、好ましくは、４０質量％以上、より好ましくは、６０質量％以上であり、例えば、９８質量％以下、好ましくは、９５質量％以下である。
【００９０】
また、第２共重合性モノマーは、好ましくは、その他の共重合性モノマー（（メタ）アクリル酸アルキルエステルを除く第２共重合性モノマー）を含有する。
【００９１】
第２モノマー成分が、その他の共重合性モノマー（（メタ）アクリル酸アルキルエステルを除く第２共重合性モノマー）を含有する場合、その含有割合の総量は、第２モノマー成分の総量に対して、例えば、１質量％以上、好ましくは、２質量％以上、より好ましくは、５質量％以上であり、例えば、４０質量％以下、好ましくは、３０質量％以下である。
【００９２】
また、第２モノマー成分において、イオン性基含有モノマーの含有割合は、第２モノマー成分の総量に対して、例えば、０．１質量％以上、好ましくは、１質量％以上であり、例えば、８０質量％以下、好ましくは、７０質量％以下、より好ましくは、６０質量％以下である。
【００９３】
また、第２モノマー成分に含有されるモノマーは、好ましくは、上記した第１モノマー成分に含有されるモノマーの種類と、少なくとも一部重複するように選択される。
【００９４】
具体的には、好ましくは、第２モノマー成分は、第１モノマー成分に含有される（メタ）アクリル酸アルキルエステルと同種の（メタ）アクリル酸アルキルエステルを、含有する。
【００９５】
また、好ましくは、第２モノマー成分は、第１モノマー成分に含有される第１共重合性モノマーと同種のモノマーを、含有する。
【００９６】
このように、第２モノマー成分として選択されるモノマーの種類と、第１モノマー成分として選択されるモノマーの種類とが、一部重複していれば、分散性の向上を図ることができる。
【００９７】
イオン性基を有する（メタ）アクリル樹脂は、重合開始剤の存在下において、例えば、溶液重合、隗状重合、懸濁重合などの公知の重合方法で共重合させることにより、得ることができる。
【００９８】
重合開始剤は、特に限定されず、上記した（Ａ）（メタ）アクリル樹脂の合成において用いられる重合開始剤と同様の重合開始剤が挙げられる。
【００９９】
重合開始剤の配合割合は、第２モノマー成分の総量１００質量部に対して、例えば、０．１質量部以上、好ましくは、２質量部以上であり、例えば、１３質量部以下、好ましくは、１０質量部以下である。
【０１００】
また、溶液重合、懸濁重合などが採用される場合、溶剤としては、上記した第２モノマー成分に対して安定であれば特に制限されず、上記した（Ａ）（メタ）アクリル樹脂の合成において用いられる溶剤と同様の溶剤が挙げられる。
【０１０１】
なお、溶剤の配合割合は、特に制限されず、目的および用途に応じて、適宜設定される。
【０１０２】
第２モノマー成分の重合条件は、第２モノマー成分、重合開始剤、溶剤などの種類によって異なるが、重合温度が、例えば、３０℃以上、好ましくは、６０℃以上であり、例えば、１５０℃以下、好ましくは、１２０℃以下である。また、重合時間は、例えば、２時間以上、好ましくは、４時間以上であり、例えば、２０時間以下、好ましくは、８時間以下である。
【０１０３】
なお、第２モノマー成分は、一括配合してもよく、分割配合してもよい。
【０１０４】
これにより得られるイオン性基を有する（メタ）アクリル樹脂の重量平均分子量（ポリスチレン換算）は、２００以上、好ましくは、１０００以上であり、より好ましくは、４０００以上であり、５００００以下、好ましくは、１５０００以下、より好ましくは、８０００以下である。
【０１０５】
イオン性基を有する（メタ）アクリル樹脂の重量平均分子量が上記範囲であれば、優れた分散性を得ることができる。
【０１０６】
また、イオン性基を有する（メタ）アクリル樹脂の数平均分子量（ポリスチレン換算）は、例えば、１００以上、好ましくは、６５０以上であり、例えば、３３０００以下、好ましくは、１００００以下である。
【０１０７】
イオン性基を有する（メタ）アクリル樹脂の数平均分子量が上記範囲であれば、優れた粘着性を得ることができる。
【０１０８】
なお、重量平均分子量および数平均分子量の測定方法は、後述する実施例に準拠する。
【０１０９】
（Ｂ）分散剤の含有割合は、粘着剤組成物の総量（固形分）に対して、例えば、２質量％以上、好ましくは、５質量％以上であり、例えば、３０質量％以下、好ましくは、２０質量％以下である。
【０１１０】
また、（Ｂ）分散剤の含有割合は、（Ａ）（メタ）アクリル樹脂１００質量部に対して、例えば、５質量部以上、好ましくは、８質量部以上であり、例えば、５０質量部以下、好ましくは、３０質量部以下である。
【０１１１】
（Ｃ）金属酸化物粒子としては、例えば、酸化アルミニウム、酸化チタン、酸化亜鉛、酸化ジルコニウム、酸化スズ、酸化イットリウム、酸化ビスマス、酸化アンチモン、酸化セリウム、酸化インジウム、五酸化二ニオブなどの金属酸化物の粒子や、例えば、それら金属酸化物に、例えば、ガリウム、アンチモン、スズ、フッ素、リン、アルミニウムなどの異種元素をドープして得られる異種元素ドープ金属酸化物（例えば、アンチモンドープ酸化スズなど）の粒子、さらには、チタン酸化合物（チタン酸バリウム、チタン酸カルシウム、チタン酸ストロンチウムなど）などの複合酸化物などが挙げられる。金属酸化物の結晶構造は、特に制限されず、例えば、立方晶系、正方晶系、斜方晶系、単斜晶系、三斜晶系、六方晶系、三方晶系などのいずれであってもよい。
【０１１２】
これら（Ｃ）金属酸化物粒子は、単独使用または２種類以上併用することができる。
【０１１３】
また、（Ｃ）金属酸化物粒子は、接着剤組成物に要求される物性に応じて、適宜選択することができる。好ましくは、屈折率の向上を図る観点から、酸化チタン、酸化ジルコニウムが挙げられ、また、遮熱効果の向上を図る観点から、アンチモンドープ酸化スズが挙げられる。
【０１１４】
また、（Ｃ）金属酸化物粒子は、必要により、公知の方法によって表面処理されていてもよい。
【０１１５】
これら（Ｃ）金属酸化物粒子は、単独使用または２種類以上併用することができる。
【０１１６】
（Ｃ）金属酸化物粒子の形状は、特に制限されず、例えば、塊状、球状、中空状、多孔質状、棒状、板状、繊維状、不定形状およびそれらの混合物などが挙げられる。
【０１１７】
また、（Ｃ）金属酸化物粒子の粒径は、一次粒子径（後述の平均粒子径と区別する）として測定され、例えば、１ｎｍ以上、好ましくは、３ｎｍ以上であり、例えば、２００ｎｍ以下、好ましくは、９０ｎｍ以下である。
【０１１８】
なお、一次粒子径は、走査型電子顕微鏡（ＳＥＭ）、透過型電子顕微鏡（ＴＥＭ）などの電子顕微鏡を用いて、金属酸化物粒子１００個の粒子径を測定し、その平均値を算出することにより、求めることができる。
【０１１９】
（Ｃ）金属酸化物粒子の一次粒子径が上記範囲であれば、入手が容易であり、また、金属酸化物粒子の分散性や光学特性の向上を図ることができる。
【０１２０】
（Ｃ）金属酸化物粒子の含有割合は、粘着剤組成物の総量に対して、例えば、２質量％以上、好ましくは、５質量％以上、より好ましくは、１０質量％以上であり、例えば、８０質量％以下、好ましくは、５０質量％以下、より好ましくは、４０質量％以下である。
【０１２１】
また、（Ｃ）金属酸化物粒子の含有割合は、（Ａ）（メタ）アクリル樹脂１００質量部に対して、例えば、５質量部以上、好ましくは、８質量部以上であり、例えば、８０質量部以下、好ましくは、７０質量部以下である。
【０１２２】
そして、粘着剤組成物は、（Ａ）（メタ）アクリル樹脂と、（Ｂ）分散剤と、（Ｃ）金属酸化物粒子とを、上記の割合で配合し、混合することにより、得ることができる。
【０１２３】
混合方法としては、特に制限されず、湿式混合、乾式混合などの公知の方法を採用することができ、好ましくは、湿式混合が採用される。
【０１２４】
湿式混合において、分散媒としては、特に制限されず、公知の分散媒を用いることができ、具体的には、例えば、（Ａ）（メタ）アクリル樹脂、および、（Ｂ）分散剤の合成における溶剤と同様の溶剤が挙げられ、好ましくは、上記した有機溶剤が挙げられる。
【０１２５】
これら分散媒は、単独使用または２種類以上併用することができる。
【０１２６】
作業効率の向上を図る観点から、好ましくは、（Ａ）（メタ）アクリル樹脂、および／または、（Ｂ）分散剤の調製において用いられた溶剤が、そのまま分散媒として用いられる。
【０１２７】
分散媒の配合割合は、目的および用途に応じて、適宜設定される。
【０１２８】
また、混合順序は、特に制限されず、例えば、（Ａ）（メタ）アクリル樹脂と（Ｂ）分散剤と（Ｃ）金属酸化物粒子とを一括で混合してもよい。
【０１２９】
また、例えば、まず、（Ａ）（メタ）アクリル樹脂と（Ｂ）分散剤とを混合し、次いで、得られた混合物と（Ｃ）金属酸化物粒子とを混合してもよい。
【０１３０】
また、例えば、まず、（Ａ）（メタ）アクリル樹脂と（Ｃ）金属酸化物粒子とを混合し、次いで、得られた混合物と（Ｂ）分散剤とを混合してもよい。
【０１３１】
また、例えば、まず、（Ｂ）分散剤と（Ｃ）金属酸化物粒子とを混合し、次いで、得られた混合物と（Ａ）（メタ）アクリル樹脂とを混合してもよい。
【０１３２】
好ましくは、まず、（Ｂ）分散剤と（Ｃ）金属酸化物粒子とを混合し、次いで、得られた混合物と（Ａ）（メタ）アクリル樹脂とを混合する。
【０１３３】
より具体的には、この方法では、まず、（Ｂ）分散剤と（Ｃ）金属酸化物粒子とを、上記の分散媒の存在下において混合し、分散させることにより、金属酸化物粒子の分散液を得る。
【０１３４】
得られる分散液中の（Ｃ）金属酸化物粒子の粒径は、（Ｃ）金属酸化物粒子が一次粒子や二次粒子として存在しているので、これらの平均粒径（平均粒子径）として測定され、通常、０ｎｍを超過し、例えば、２００ｎｍ以下、好ましくは、９０ｎｍ以下、より好ましくは、２０ｎｍ以下である。
【０１３５】
なお、平均粒子径の測定方法は、後述する実施例に準拠する。
【０１３６】
分散方法としては、特に制限されず、例えば、ペイントシェイカー、ロールミル、ボールミル、アトライター、サンドミル、ビーズミル、超音波分散機などの公知の分散機を用いることができる。
【０１３７】
分散機としてビーズミルを用いる場合には、ジルコニアビーズ、ガラスビーズなどの公知の分散メディアを用いることができる。
【０１３８】
分散メディアのビーズ径は、特に制限されないが、例えば、１０μｍ以上であり、例えば、５００μｍ以下、好ましくは、１００μｍ以下である。なお、分散メディアの充填率は、目的および用途に応じて、適宜設定される。
【０１３９】
また、分散機としてビーズミルやボールミルを用いる場合には、上記の分散メディアにより金属酸化物粒子を粉砕し、その平均粒子径を上記の範囲に調整することもできる。このような場合、分散機には、平均粒子径が上記の範囲よりも大きい金属酸化物粒子を投入することができる。
【０１４０】
次いで、この方法では、上記で得られた金属酸化物粒子の分散液と、（Ａ）（メタ）アクリル樹脂とを混合することにより、粘着剤組成物の分散液が得られる。
【０１４１】
粘着剤組成物の分散液において、不揮発分（固形分）の濃度は、例えば、１０質量％以上、好ましくは、２０質量％以上であり、例えば、５０質量％以下、好ましくは、４０質量％以下である。
【０１４２】
また、粘着剤組成物の不揮発分（固形分）のガラス転移温度は、粘着性の観点から、例えば、−５５℃以上、好ましくは、−４０℃以上であり、例えば、２０℃以下、好ましくは、１０℃以下である。
【０１４３】
なお、ガラス転移温度は、フォックスの式により算出することができる。
【０１４４】
また、粘着剤組成物は、そのまま使用することもできるが、好ましくは、硬化剤が添加される。
【０１４５】
硬化剤としては、例えば、（Ａ）（メタ）アクリル樹脂を架橋する架橋剤などが挙げられ、具体的には、例えば、ポリイソシアネート化合物が挙げられる。
【０１４６】
ポリイソシアネート化合物は、分子内にイソシアネート基を２個以上有する化合物であって、特に制限されないが、例えば、トリレンジイソシアネートまたはその水素添加物、トリフェニルメタントリイソシアネート、ヘキサメチレンジイソシアネートなどの公知のポリイソシアネートが挙げられる。また、ポリイソシアネート化合物としては、上記のポリイソシアネートの誘導体（例えば、多価アルコール付加物など）および重合物も挙げられる。
【０１４７】
これらポリイソシアネート化合物は、単独使用または２種類以上併用することができる。
【０１４８】
硬化剤の配合割合は、粘着剤組成物１００質量部に対して、例えば、０．１質量部以上、好ましくは、０．３質量部以上であり、例えば、２質量部以下、好ましくは、１質量部以下である。
【０１４９】
また、硬化剤の配合割合は、粘着剤組成物中の（Ａ）（メタ）アクリル樹脂１００質量部に対して、例えば、０．５質量部以上、好ましくは、１質量部以上であり、例えば、１０質量部以下、好ましくは、５質量部以下である。
【０１５０】
硬化剤が添加されることにより、粘着剤組成物の粘着性の向上を図ることができる。
【０１５１】
そして、このような粘着剤組成物は、（Ａ）（メタ）アクリル樹脂と、（Ｂ）分散剤と、（Ｃ）金属酸化物粒子とを含有し、（Ｂ）分散剤において、イオン性基を有する（メタ）アクリル樹脂の重量平均分子量が、２００以上５００００以下であるため、（Ｃ）金属酸化物粒子を良好に分散させることができ、また、優れた粘着性および光学特性を得ることができる。
【０１５２】
そのため、粘着剤組成物は、例えば、各種ディスプレイ装置、タッチパネル装置などの光学デバイス用の粘着剤組成物として、好適に用いられる。
【０１５３】
粘着剤組成物は、そのまま使用されてもよく、また、層状、シート状などに成形され、粘着シートとして使用されてもよい。
【０１５４】
すなわち、本発明は、上記の粘着剤組成物を層状に成形してなる粘着シートを含んでいる。
【０１５５】
粘着シートを製造する方法としては、特に制限されないが、例えば、上記した粘着剤組成物に、必要により硬化剤を添加した後、基材に塗布および乾燥させる。
【０１５６】
塗布方法としては、特に制限されず、例えば、ロールコーター、バーコーター、ドクターブレード、メイヤーバー、エアナイフなど、塗布の際に一般的に使用される機器を用いた塗布や、例えば、スクリーン印刷、オフセット印刷、フレキソ印刷、はけ塗り、スプレー塗工、グラビア塗工、リバースグラビア塗工といった公知の塗布方法が採用される。
【０１５７】
乾燥条件としては、乾燥温度が、例えば、４０℃以上、好ましくは、６０℃以上であり、例えば、１８０℃以下、好ましくは、１４０℃以下であり、乾燥時間が、例えば、１分以上、好ましくは、３分以上であり、例えば、６０分以下、好ましくは、３０分以下である。
【０１５８】
また、乾燥後の膜厚は、例えば、５０ｎ    ｍ以上、好ましくは、５００ｎｍ以上であり、例えば、３０μｍ以下、好ましくは、２０μｍ以下である。
【０１５９】
これにより、粘着シートを得ることができる。
【０１６０】
また、粘着シートにおいては、必要により、基材を除去してもよく、また、粘着剤組成物からなる層に、公知の剥離基材を積層してもよい。
【０１６１】
さらに、粘着シートを、養生することもできる。そのような場合には、温度条件が、例えば、１０℃以上、好ましくは、２０℃以上であり、例えば、５０℃以下、好ましくは、４０℃以下である。また、養生時間は、例えば、１２時間以上、好ましくは、２４時間以上であり、例えば、１７０時間以下、好ましくは、１２０時間以下である。
【０１６２】
そして、このようにして得られる粘着シートは、上記の粘着剤組成物を用いて得られるため、金属酸化物粒子の分散性に優れ、また、粘着性および光学特性（ヘイズ、全光線透過率）に優れる。
【０１６３】
そのため、粘着シートは、例えば、各種ディスプレイ装置、タッチパネル装置などの光学デバイス用の粘着シートとして、好適に用いられる。
【０１６４】
本出願は、２０１５年１月２７日に日本国特許庁に提出された特願２０１５−２８０３１号に対応しており、この出願の全開示はここに引用により組み込まれるものとする。
【実施例】
【０１６５】
次に、本発明を、実施例および比較例に基づいて説明するが、本発明は、下記の実施例によって限定されるものではない。なお、「部」および「％」は、特に言及がない限り、質量基準である。また、以下に示す実施例の数値は、実施形態において記載される数値（すなわち、上限値または下限値）に代替することができる。【０１６６】
実施例、比較例、調製例などにおいて用いられる物性の測定方法を以下に示す。【０１６７】
＜平均粒子径＞
レーザー光回折・散乱式粒度分布測定装置Ｎａｎｏｔｒａｃ ＵＰＡ−ＥＸ１５０（日機装社製）を用い、以下の条件により測定を行った。
測定回数：1回
測定時間：１８０秒
測定温度：２３℃
平均粒子径：体積平均粒子径の累積５０％の値
測定溶剤：分散液作製時に使用した分散媒
ＣＩ値：０．４〜０．８
粒子形状：非球形
粒子透過性：透過
感度：スタンダード
フィルタ：Ｓｔａｎｄ：Ｎｏｒｍ
ナノレンジ補正：無効
＜ゲルパーミエーションクロマトグラフィーによる重量平均分子量（Ｍｗ）および数平均分子量（Ｍｎ）測定＞
サンプルをテトラヒドロフランに溶解させ、試料濃度を１．０ｇ／Ｌとして、示差屈折率検出器（ＲＩＤ）を装備したゲルパーミエーションクロマトグラフ（ＧＰＣ）によって測定し、サンプルの分子量分布を得た。【０１６８】
その後、得られたクロマトグラム（チャート）から、標準ポリスチレンを検量線として、サンプルの重量平均分子量（Ｍｗ）および数平均分子量（Ｍｎ）を算出した。測定装置および測定条件を以下に示す。
データ処理装置：品番ＨＬＣ−８２２０ＧＰＣ（東ソー社製）
示差屈折率検出器：品番ＨＬＣ−８２２０ＧＰＣに内蔵されたＲＩ検出器
カラム：品番ＴＳＫｇｅｌ  ＳｕｐｅｒＨＺＭ−Ｈ（東ソー社製）２本
移動相：テトラヒドロフラン
カラム流量：０．３５ｍＬ／ｍｉｎ
試料濃度：１．０ｇ／Ｌ
注入量：１０μＬ
測定温度：４０℃
分子量マーカー：標準ポリスチレン（ＰＯＬＹＭＥＲ  ＬＡＢＯＲＡＴＯＲＩＥＳ  ＬＴＤ．社製標準物質）（ＰＯＬＹＳＴＹＲＥＮＥ−ＭＥＤＩＵＭ  ＭＯＬＥＣＵＬＡＲ  ＷＥＩＧＨＴ  ＣＡＬＩＢＲＡＴＩＯＮ  ＫＩＴ使用）
・分散剤（Ｂ）の調製
調製例１（分散剤（Ｂ１）の調製）
攪拌機、コンデンサー、温度計、不活性ガス導入管および滴下ロートを備えたフラスコに、イソプロピルアルコール１００．０部を入れ、不活性ガス（窒素ガス）を導入し、６５℃に昇温した。【０１６９】
その後、攪拌下、ロートより溶剤としてイソプロピルアルコール７．０部、第２モノマー成分として、ｎ−ブチルアクリレート６２．０部、２−エチルヘキシルアクリレート３１．０部、アシッドホスホオキシポリオキシプロピレングリコールモノメタクリレート（イオン性基含有モノマー、（株）ユニケミカル製、商品名  ホスマーＰＰ）７．０部、重合開始剤として１，１，３，３−テトラメチルブチルパーオキシ−２−エチルヘキサネート（日油（株）製、パーオクタＯ）５．０部からなる混合物を、２時間かけて滴下した後、イソプロピルアルコール１．３部を追加した。１時間後、重合開始剤として１，１，３，３−テトラメチルブチルパーオキシ−２−エチルヘキサネート（日油（株）製、パーオクタＯ）０．０６部を追加し、さらに１時間後、１，１，３，３−テトラメチルブチルパーオキシ−２−エチルヘキサネート０．０６部、イソプロピルアルコール１．３部を追加し、２時間反応させた。これにより、重量平均分子量６０００、不揮発分５０質量％の分散剤（Ｂ１）を得た。【０１７０】
調製例２（分散剤（Ｂ２）の調製）
第２モノマー成分として、ｎ−ブチルアクリレート４６．５部、２−エチルヘキシルアクリレート４６．５部、および、アシッドホスホオキシポリオキシプロピレングリコールモノメタクリレート（イオン性基含有モノマー、（株）ユニケミカル製、商品名  ホスマーＰＰ）７．０部を用いた以外は、調製例１と同様にして、重量平均分子量６０００、不揮発分５０質量％の分散剤（Ｂ２）を得た。【０１７１】
調製例３（分散剤（Ｂ３）の調製）
攪拌機、コンデンサー、温度計、不活性ガス導入管および滴下ロートを備えたフラスコに、プロピレングリコールモノメチルエーテルアセテート（ＰＭＡ）１００．０部を入れ、不活性ガス（窒素ガス）を導入し、９０℃に昇温した。【０１７２】
その後、攪拌下、ロートより第２モノマー成分としてｎ−ブチルアクリレート２０．０部、イソボルニルメタクリレート１．９０部、メチルメタクリレート１８．１部、２−ジメチルアミノエチルメタクリレート（イオン性基含有モノマー）６０．０部、重合開始剤として２，２’−アゾビス（２−メチルブチロニトリル）（（株）日本ファインケム、商品名  ＡＢＮ−Ｅ）５．０部からなる混合物を、３時間かけて滴下した。３０分後、重合開始剤として１，１，３，３−テトラメチルブチルパーオキシ−２−エチルヘキサネート０．３部を追加し、さらに３０分後、１，１，３，３−テトラメチルブチルパーオキシ−２−エチルヘキサネート０．３部、さらに３０分後、１，１，３，３−テトラメチルブチルパーオキシ−２−エチルヘキサネート０．３部を追加し、２時間反応させた。これにより、重量平均分子量６０００、不揮発分５０質量％の分散剤（Ｂ３）を得た。【０１７３】
調製例４（分散剤（Ｂ４）の調製）
攪拌機、コンデンサー、温度計、不活性ガス導入管および滴下ロートを備えたフラスコに、プロピレングリコールモノメチルエーテル１００．０部を入れ、不活性ガス（窒素ガス）を導入し、６０℃に昇温した。【０１７４】
重合開始剤として１，１，３，３テトラメチルブチルペルオキシ２−エチルヘキサネート（日油（株）、商品名  パーオクタＯ）０．３部用いた以外は、調製例１と同様にして、重量平均分子量２６０００、不揮発分５０質量％の分散剤（Ｂ４）を得た。【０１７５】
調製例５（分散剤（Ｂ５）の調製）
攪拌機、コンデンサー、温度計、不活性ガス導入管および滴下ロートを備えたフラスコに、プロピレングリコールモノメチルエーテル１００．０部を入れ、不活性ガス（窒素ガス）を導入し、９５℃に昇温した。【０１７６】
重合開始剤として２，２’−アゾビス（２−メチルブチロニトリル）（（株）日本ファインケム、商品名  ＡＢＮ−Ｅ）０．５部用いた以外は、調製例１と同様にして、重量平均分子量１８０００、不揮発分５０質量％の分散剤（Ｂ５）を得た。【０１７７】
調製例６（分散剤（Ｂ６）の調製）
攪拌機、コンデンサー、温度計、不活性ガス導入管および滴下ロートを備えたフラスコに、プロピレングリコールモノメチルエーテル１００．０部を入れ、不活性ガス（窒素ガス）を導入し、１１０℃に昇温した。【０１７８】
重合開始剤として２，２’−アゾビス（２−メチルブチロニトリル）（（株）日本ファインケム、商品名  ＡＢＮ−Ｅ）１．０部用いた以外は、調製例１と同様にして、重量平均分子量１３０００、不揮発分５０質量％の分散剤（Ｂ６）を得た。【０１７９】
調製例７（分散剤（Ｂ７）の調製）
攪拌機、コンデンサー、温度計、不活性ガス導入管および滴下ロートを備えたフラスコに、プロピレングリコールモノメチルエーテル１００．０部を入れ、不活性ガス（窒素ガス）を導入し、１１５℃に昇温した。【０１８０】
重合開始剤として２，２’−アゾビス（２−メチルブチロニトリル）（（株）日本ファインケム、商品名  ＡＢＮ−Ｅ）１０．０部用いた以外は、調製例１と同様にして、重量平均分子量４０００、不揮発分５０質量％の分散剤（Ｂ７）を得た。【０１８１】
調製例８（分散剤（Ｂ８）の調製）
攪拌機、コンデンサー、温度計、不活性ガス導入管および滴下ロートを備えたフラスコに、プロピレングリコールモノメチルエーテル３００．０部を入れ、不活性ガス（窒素ガス）を導入し、１１５℃に昇温した。【０１８２】
重合開始剤としてターシャリーヘキシルペルオキシベンゾエート（日油（株）、商品名  パーブチルZ）１０．０部用いた以外は、調製例１と同様にして、重量平均分子量１０００、不揮発分５０質量％の分散剤（Ｂ８）を得た。【０１８３】
調製例９（分散剤（Ｂ９）の調製）
第２モノマー成分として、ｎ−ブチルアクリレート６２．０部、２−エチルヘキシルアクリレート３１．０部、および２−ジメチルアミノエチルアクリレート（イオン性基含有モノマー）７．０部を用いた以外は、調製例１と同様にして、重量平均分子量６０００、不揮発分５０質量％の分散剤（Ｂ９）を得た。【０１８４】
調製例１０（分散剤（Ｂ１０）の調製）
第２モノマー成分として、ｎ−ブチルアクリレート６２．０部、２−エチルヘキシルアクリレート３１．０部、および、メタクリル酸（イオン性基含有モノマー）７．０部を用いた以外は、調製例１と同様にして、重量平均分子量６０００、不揮発分５０質量％の分散剤（Ｂ１０）を得た。【０１８５】
調製例１１（分散剤（Ｂ１１）の調製）
攪拌機、コンデンサー、温度計、不活性ガス導入管および滴下ロートを備えたフラスコに、プロピレングリコールモノメチルエーテル６０．０部を入れ、不活性ガス（窒素ガス）を導入し、７５℃に昇温した。【０１８６】
第２モノマー成分として、ｎ−ブチルアクリレート２６．４部、イソボルニルメタクリレート１．１４部、メチルメタクリレート１６．３部、２−ジメチルアミノエチルメタクリレート（イオン性基含有モノマー）１６．２部、重合開始剤として２，２’−アゾビス（２−メチルブチロニトリル）（（株）日本ファインケム、商品名  ＡＢＮ−Ｅ）０．２部からなる混合物を、３時間かけて滴下した。滴下終了後１００℃まで昇温し、プロピレングリコールモノメチルエーテル４０．０部、ｎ−ブチルアクリレート１７．６部、イソボルニルメタクリレート０．７６部、メチルメタクリレート１０．８部、２−ジメチルアミノエチルメタクリレート（イオン性基含有モノマー）１０．８部、重合開始剤として２，２’−アゾビス（２−メチルブチロニトリル）（（株）日本ファインケム、商品名  ＡＢＮ−Ｅ）２部を３時間かけて滴下した。３０分後、重合開始剤として１，１，３，３−テトラメチルブチルパーオキシ−２−エチルヘキサネート０．３部を追加し、さらに３０分後、１，１，３，３−テトラメチルブチルパーオキシ−２−エチルヘキサネート０．３部、さらに３０分後、１，１，３，３−テトラメチルブチルパーオキシ−２−エチルヘキサネート０．３部を追加し、２時間反応させた。これにより、重量平均分子量４８０００、不揮発分５０質量％の分散剤（Ｂ１１）を得た。【０１８７】
調製例１２（分散剤（Ｂ１２）の調製）
攪拌機、コンデンサー、温度計、不活性ガス導入管および滴下ロートを備えたフラスコに、プロピレングリコールモノメチルエーテル４０．０部を入れ、不活性ガス（窒素ガス）を導入し、７５℃に昇温した。【０１８８】
第２モノマー成分として、ｎ−ブチルアクリレート１６．０部、イソボルニルメタクリレート０．７６部、メチルメタクリレート１０．２部、２−ジメチルアミノエチルメタクリレート（イオン性基含有モノマー）１３．０部、重合開始剤として２，２’−アゾビス（２−メチルブチロニトリル）（（株）日本ファインケム、商品名  ＡＢＮ−Ｅ）０．１部からなる混合物を、３時間かけて滴下した。滴下終了後１００℃まで昇温し、プロピレングリコールモノメチルエーテル６０．０部、ｎ−ブチルアクリレート２４．０部、イソボルニルメタクリレート１．１４部、メチルメタクリレート１５．４部、２−ジメチルアミノエチルメタクリレート（イオン性基含有モノマー）１９．５部、重合開始剤として２，２’−アゾビス（２−メチルブチロニトリル）（（株）日本ファインケム、商品名  ＡＢＮ−Ｅ）２部を３時間かけて滴下した。３０分後、重合開始剤として１，１，３，３−テトラメチルブチルパーオキシ−２−エチルヘキサネート０．３部を追加し、さらに３０分後、１，１，３，３−テトラメチルブチルパーオキシ−２−エチルヘキサネート０．３部、さらに３０分後、１，１，３，３−テトラメチルブチルパーオキシ−２−エチルヘキサネート０．３部を追加し、２時間反応させた。これにより、重量平均分子量３８０００、不揮発分５０質量％の分散剤（Ｂ１２）を得た。【０１８９】
調製例１３（分散剤（Ｂ１３）の調製）
攪拌機、コンデンサー、温度計、不活性ガス導入管および滴下ロートを備えたフラスコに、プロピレングリコールモノメチルエーテル（ＰＭＡ）１００．０部を入れ、不活性ガス（窒素ガス）を導入し、８５℃に昇温した。【０１９０】
重合開始剤として１，１，３，３テトラメチルブチルペルオキシ２−エチルヘキサノエイト（日油（株）、商品名  パーオクタＯ）０．４部用いた以外は、調製例３と同様にして、重量平均分子量３００００、不揮発分５０質量％の分散剤（Ｂ１３）を得た。【０１９１】
調製例１４（分散剤（Ｂ１４）の調製）
攪拌機、コンデンサー、温度計、不活性ガス導入管および滴下ロートを備えたフラスコに、プロピレングリコールモノメチルエーテル（ＰＭＡ）１００．０部を入れ、不活性ガス（窒素ガス）を導入し、１００℃に昇温した。【０１９２】
重合開始剤として１，１，３，３テトラメチルブチルペルオキシ２−エチルヘキサノエイト（日油（株）、商品名  パーオクタＯ）１．０部用いた以外は、調製例３と同様にして、重量平均分子量１３０００、不揮発分５０質量％の分散剤（Ｂ１５）を得た。【０１９３】
調製例１５（分散剤（Ｂ１５）の調製）
重合開始剤として１，１，３，３テトラメチルブチルペルオキシ２−エチルヘキサノエイト（日油（株）、商品名  パーオクタＯ）１０．０部用いた以外は、調製例３と同様にして、重量平均分子量８００、不揮発分５０質量％の分散剤（Ｂ１５）を得た。【０１９４】
調製例１６（分散剤（Ｂ１６）の調製）
攪拌機、コンデンサー、温度計、不活性ガス導入管および滴下ロートを備えたフラスコに、プロピレングリコールモノメチルエーテル（ＰＭ）１００．０部を入れ、不活性ガス（窒素ガス）を導入し、１１０℃に昇温した。【０１９５】
第２モノマー成分としてｎ−ブチルアクリレート２０．０部、イソボルニルメタクリレート１．９０部、メチルメタクリレート１８．１部、アシッドホスホオキシポリオキシプロピレングリコールモノメタクリレート（イオン性基含有モノマー、（株）ユニケミカル製、商品名  ホスマーＰＰ）６０．０部、重合開始剤として２，２’−アゾビス（２−メチルブチロニトリル）（（株）日本ファインケム、商品名  ＡＢＮ−Ｅ）５．０部、重合開始剤として１，１，３，３テトラメチルブチルペルオキシ２−エチルヘキサノエイト（日油（株）、商品名  パーオクタＯ）５．０部を用いた以外は、調製例３と同様にして、重量平均分子量６０００、不揮発分５０質量％の分散剤（Ｂ１６）を得た。【０１９６】
調製例１７（分散剤（Ｂ１７）の調製）
攪拌機、コンデンサー、温度計、不活性ガス導入管および滴下ロートを備えたフラスコに、プロピレングリコールモノメチルエーテル（ＰＭ）１５０．０部を入れ、不活性ガス（窒素ガス）を導入し、１１０℃に昇温した。【０１９７】
第２モノマー成分としてｎ−ブチルアクリレート２０．０部、イソボルニルメタクリレート１．９０部、メチルメタクリレート１８．１部、メタクリル酸６０．０部、重合開始剤として１，１，３，３テトラメチルブチルペルオキシ２−エチルヘキサノエイト（日油（株）、商品名  パーオクタＯ）３．０部を用いた以外は、調製例３と同様にして、重量平均分子量６０００、不揮発分４０質量％の分散剤（Ｂ１７）を得た。【０１９８】
調製例１８（分散剤（Ｂ１８）の調製）
第２モノマー成分として、ｎ−ブチルアクリレート４６．５部、２−エチルヘキシルアクリレート４６．５部、および２−ジメチルアミノエチルアクリレート（イオン性基含有モノマー）７．０部を用いた以外は、調製例２と同様にして、重量平均分子量６０００、不揮発分５０質量％の分散剤（Ｂ１８）を得た。【０１９９】
調製例１９（分散剤（Ｂ１９）の調製）
第２モノマー成分として、ｎ−ブチルアクリレート４６．５部、２−エチルヘキシルアクリレート４６．５部、および、メタクリル酸（イオン性基含有モノマー）７．０部を用いた以外は、調製例２と同様にして、重量平均分子量６０００、不揮発分５０質量％の分散剤（Ｂ１９）を得た。【０２００】
・（Ｂ）分散剤と、（Ｃ）金属酸化物粒子との混合物（分散液）の調製
調製例２０（ＺｒＯ２分散液の調製）
調製例１で得られた分散剤（Ｂ１）を１８部（不揮発分換算で９部）、金属酸化物粒子として酸化ジルコニウム（石原産業（株）、商品名  ＰＣＳ９０）１０部、溶剤としてイソプロピルアルコール７２部、分散メディアとして５０μｍジルコニアビーズ３００部を、３００ｍＬ瓶に入れ、分散機（セイワ技研社製  ロッキングシェーカーＲＳ−０５Ｗ）を用いて、６０Ｈｚにて６時間、酸化ジルコニウムを粉砕し、分散させた。【０２０１】
その後、ジルコニアビーズをろ過にて取り除くことにより、酸化ジルコニウムが分散された分散液（ＺｒＯ２分散液）を得た。【０２０２】
得られたＺｒＯ２分散液中の不揮発分は１９．０質量％であり、金属酸化物粒子の平均粒子径は、３９ｎｍであった。【０２０３】
なお、分散剤（Ｂ１）の含有割合は９質量％であり、金属酸化物粒子（ＺｒＯ２）の含有割合は１０質量％であった。【０２０４】
調製例２１（ＴｉＯ２分散液の調製）
分散剤として調製例２で得られた分散剤（Ｂ２）を用い、また、金属酸化物粒子として酸化チタン（テイカ（株）製、商品名  ＭＴ−０５）を用いた以外は、調製例２０と同様にして、酸化チタンが分散された分散液（ＴｉＯ２分散液）を得た。【０２０５】
得られたＴｉＯ２分散液中の不揮発分は１９．０質量％であり、金属酸化物粒子の平均粒子径は、５０ｎｍであった。【０２０６】
なお、分散剤（Ｂ２）の含有割合は９質量％であり、金属酸化物粒子（ＴｉＯ２）の含有割合は１０質量％であった。【０２０７】
調製例２２（ＡＴＯ分散液の調製）
調製例３で得られた分散剤（Ｂ３）を１２部（不揮発分換算で６部）、金属酸化物粒子としてアンチモンドープ錫（石原産業（株）製、略号：ＡＴＯ、商品名  ＳＮ−１００Ｐ）２０部、溶剤としてイソプロピルアルコール６８部、分散メディアとして１００μｍジルコニアビーズ３００部を、３００ｍＬ瓶に入れ、分散機（セイワ技研社製  ロッキングシェーカーＲＳ−０５Ｗ）を用いて、６０Ｈｚにて６時間金属酸化物粒子を粉砕し、分散させた。その後、ジルコニアビーズをろ過にて取り除くことにより、アンチモンドープ錫が分散された分散液（ＡＴＯ分散液）を得た。【０２０８】
得られたＡＴＯ分散液中の不揮発分は２６．０質量％であり、金属酸化物粒子（ＡＴＯ）の平均粒子径は、３４ｎｍであった。【０２０９】
なお、分散剤（Ｂ３）の含有割合は６質量％であり、金属酸化物粒子（ＡＴＯ）の含有割合は２０質量％であった。【０２１０】
・（Ａ）（メタ）アクリル樹脂の調製
調製例２３（（メタ）アクリル樹脂（Ａ１）の調製）
攪拌機、コンデンサー、温度計、不活性ガス導入管および滴下ロートを備えたフラスコに、溶剤として酢酸エチル５６７．０部、および、トルエン５４４．８部を加えた。【０２１１】
そこに、第１モノマー成分としての、ｎ−ブチルアクリレート５５０．１部、２−エチルヘキシルアクリレート１４９．４部、アクリル酸７２．０部、酢酸ビニル５０．５部、１，６−ヘキサンジオールジアクリレート０．１８部、２−ヒドロキシエチルアクリレート４．２部、および、Ｎ，Ｎ−ジメチルアクリルアミド１８．１部、さらに、溶剤としてのトルエン１３．５部からなる混合物（１）を入れ、不活性ガス（窒素ガス）を導入し、８０℃に昇温した。【０２１２】
その後、攪拌下、ロートより溶剤として酢酸エチル２２９．４部、重合開始剤としてｔ−ブチルパーオキシ−２−エチルヘキサネート（日油（株）製、商品名  パーブチルＯ）１．３５部からなる混合物を１時間かけて滴下した。その後９０℃に昇温し、１時間後にトルエン１３．０部を溶剤として、第１モノマー成分として、２−エチルヘキシルアクリレート３５．０部、２−ヒドロキシエチルアクリレート４．２０部、重合開始剤としてｔ−ブチルパーオキシ−２−エチルヘキサネート１．３部からなる混合物（２）を１時間かけて滴下した。１時間４５分後に重合開始剤としてｔ−ブチルパーオキシ−２−エチルヘキサネート４．０６部を追加し、さらに１時間後にｔ−ブチルパーオキシ−２−エチルヘキサネートを４．０６部追加し、１時間３０分反応させた。これにより、重量平均分子量２９００００、数平均分子量１７０００、不揮発分３９質量％の（メタ）アクリル樹脂（Ａ１）を得た。【０２１３】
調製例２４（（メタ）アクリル樹脂（Ａ２）の調製）
混合物（１）の溶剤を酢酸エチル５１２．７部、および、トルエン４９２．６部とし、第１モノマー成分を、ｎ−ブチルアクリレート５６８．０部、２−エチルヘキシルアクリレート１６６．０部、アクリル酸１７．５部、酢酸ビニル５２．５部、１，６−ヘキサンジオールジアクリレート０．２部、および、２−ヒドロキシエチルアクリレート４．５０部、および、アクリロイルモルフォリン１７．５部、さらに、溶剤としてのトルエン１３．４５部に変更し、また、混合物（２）の溶剤をトルエン１４．４部とし、第１モノマー成分を２−エチルヘキシルアクリレート４１．５部、および、２−ヒドロキシエチルアクリレート４．５部とし、重合開始剤をｔ−ブチルパーオキシ−２−エチルヘキサネート１．２７部に変更した以外は、調製例２３と同様にして重量平均分子量３４００００、数平均分子量１４０００、不揮発分４０質量％の（メタ）アクリル樹脂（Ａ２）を得た。【０２１４】
調製例２５（（メタ）アクリル樹脂（Ａ３）の調製）
混合物（１）の溶剤を酢酸エチル４５６．５部、および、トルエン４３８．６部とし、第１モノマー成分を、ｎ−ブチルアクリレート５４４．４部、２−エチルヘキシルアクリレート１４６．９部、アクリル酸１５．８部、酢酸ビニル４７．８部、、１，６−ヘキサンジオールジアクリレート０．１７部、および、２−ヒドロキシエチルアクリレート４．０部、さらに、溶剤としてのトルエン１３．４５部に変更し、また、混合物（２）の溶剤をトルエン１４．９部、第１モノマー成分を２−エチルヘキシルアクリレート３６．７部、２−ヒドロキシエチルアクリレート４．０部、重合開始剤をｔ−ブチルパーオキシ−２−エチルヘキサネート１．４５部に変更した以外は、調製例２３と同様にして重量平均分子量３１００００、数平均分子量２１０００、不揮発分３９質量％の（メタ）アクリル樹脂（Ａ３）を得た。【０２１５】
・粘着剤組成物および粘着シートの製造
実施例１
調製例２０で得られたＺｒＯ２分散液５３部（分散剤（Ｂ１）４．７７部、ＺｒＯ２５．３部）と、調製例２３で得られた（メタ）アクリル樹脂（Ａ１）４７部（不揮発分換算で１８．３３部）と、硬化剤としてコロネートＨＬ（日本ポリウレタン工業（株）製、ヘキサメチレンジイソシアネートのトリメチロールプロパン付加物の７５％酢酸エチル溶液）０．２部とを混合撹拌し、粘着剤組成物を調製した。【０２１６】
得られた粘着剤組成物を、基材としての２５μｍポリエチレンテレフタレートフィルム：ＰＥＴ（（株）東レ製、商品名  ルミラー（商標登録）Ｔ−６０）に、乾燥後の膜厚が１５μｍとなるよう塗工した。【０２１７】
その後、大気中１００℃にて５分間乾燥した後、表面を剥離処理された７５μｍＰＥＴフィルム（パナック（株）製、商品名  ＳＰＰＥＴ７５０１ＢＵ）でカバーし、４０℃で３日間養生して、粘着シート１を得た。【０２１８】
また、基材としての２５μｍＰＥＴフィルムに代えて、５０μｍ剥離処理済ＰＥＴフィルム（パナック（株）製、商品名ＳＰＰＥＴ５００３ＢＵ）を使用した以外は、上記と同様にして、粘着シート２を作成した。【０２１９】
実施例２
分散液として調製例２１で得られたＴｉＯ２分散液５３部（分散剤（Ｂ２）４．７７部、ＴｉＯ２５．３部）を使用し、また、（メタ）アクリル樹脂として調製例２４で得られた（メタ）アクリル樹脂（Ａ２）４７部（不揮発分換算で１８．８部）を使用した以外は、実施例１と同様にして、粘着剤組成物、粘着シート１および粘着シート２を得た。【０２２０】
実施例３
分散液として調製例２２で得られたＡＴＯ分散液５３部（分散剤（Ｂ３）３．１８部、ＡＴＯ１０．６部）を使用し、また、（メタ）アクリル樹脂として調製例２５で得られた（メタ）アクリル樹脂（Ａ３）４７部（不揮発分換算で１８．３３部）を使用した以外は、実施例１と同様にして、粘着剤組成物、粘着シート１および粘着シート２を得た。【０２２１】
実施例４
分散剤として、調製例４で得られた分散剤（Ｂ４）を、不揮発分換算で９部となるように配合した以外は、調製例２０と同様にして、ＺｒＯ２分散液を得た。【０２２２】
得られたＺｒＯ２分散液中の不揮発分は１９質量％であり、金属酸化物粒子の平均粒子径は、２６０ｎｍであった。【０２２３】
なお、分散液中の分散剤の含有割合は９質量％であり、金属酸化物粒子（ＺｒＯ２）の含有割合は１０質量％であった。【０２２４】
次いで、上記で得られたＺｒＯ２分散液５３部（分散剤（Ｂ４）４．７７部、ＺｒＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２２５】
実施例５
分散剤として、調製例５で得られた分散剤（Ｂ５）を、不揮発分換算で９部となるように配合した以外は、調製例２０と同様にして、ＺｒＯ２分散液を得た。【０２２６】
得られたＺｒＯ２分散液中の不揮発分は１９質量％であり、金属酸化物粒子の平均粒子径は、１９０ｎｍであった。【０２２７】
なお、分散液中の分散剤の含有割合は９質量％であり、金属酸化物粒子（ＺｒＯ２）の含有割合は１０質量％であった。【０２２８】
次いで、上記で得られたＺｒＯ２分散液５３部（分散剤（Ｂ５）４．７７部、ＺｒＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２２９】
実施例６
分散剤として、調製例６で得られた分散剤（Ｂ６）を、不揮発分換算で９部となるように配合した以外は、調製例２０と同様にして、ＺｒＯ２分散液を得た。【０２３０】
得られたＺｒＯ２分散液中の不揮発分は１９質量％であり、金属酸化物粒子の平均粒子径は、５０ｎｍであった。【０２３１】
なお、分散液中の分散剤の含有割合は９質量％であり、金属酸化物粒子（ＺｒＯ２）の含有割合は１０質量％であった。【０２３２】
次いで、上記で得られたＺｒＯ２分散液５３部（分散剤（Ｂ６）４．７７部、ＺｒＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２３３】
実施例７
調製例２０で得られたＺｒＯ２分散液５３部（分散剤（Ｂ１）４．７７部、ＺｒＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２３４】
実施例８
分散剤として、調製例７で得られた分散剤（Ｂ７）を、不揮発分換算で９部となるように配合した以外は、調製例２０と同様にして、ＺｒＯ２分散液を得た。【０２３５】
得られたＺｒＯ２分散液中の不揮発分は１９質量％であり、金属酸化物粒子の平均粒子径は、５０ｎｍであった。【０２３６】
なお、分散液中の分散剤の含有割合は９質量％であり、金属酸化物粒子（ＺｒＯ２）の含有割合は１０質量％であった。【０２３７】
次いで、上記で得られたＺｒＯ２分散液５３部（分散剤（Ｂ７）４．７７部、ＺｒＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２３８】
実施例９
分散剤として、調製例８で得られた分散剤（Ｂ８）を、不揮発分換算で９部となるように配合した以外は、調製例２０と同様にして、ＺｒＯ２分散液を得た。【０２３９】
得られたＺｒＯ２分散液中の不揮発分は１９質量％であり、金属酸化物粒子の平均粒子径は、７０ｎｍであった。【０２４０】
なお、分散液中の分散剤の含有割合は９質量％であり、金属酸化物粒子（ＺｒＯ２）の含有割合は１０質量％であった。【０２４１】
次いで、上記で得られたＺｒＯ２分散液５３部（分散剤（Ｂ８）４．７７部、ＺｒＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２４２】
実施例１０
分散剤として、調製例９で得られた分散剤（Ｂ９）を、不揮発分換算で９部となるように配合した以外は、調製例２０と同様にして、ＺｒＯ２分散液を得た。【０２４３】
得られたＺｒＯ２分散液中の不揮発分は１９質量％であり、金属酸化物粒子の平均粒子径は、４０ｎｍであった。【０２４４】
なお、分散液中の分散剤の含有割合は９質量％であり、金属酸化物粒子（ＺｒＯ２）の含有割合は１０質量％であった。【０２４５】
次いで、上記で得られたＺｒＯ２分散液５３部（分散剤（Ｂ９）４．７７部、ＺｒＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２４６】
実施例１１
分散剤として、調製例１０で得られた分散剤（Ｂ１０）を、不揮発分換算で９部となるように配合した以外は、調製例２０と同様にして、ＺｒＯ２分散液を得た。【０２４７】
得られたＺｒＯ２分散液中の不揮発分は１９質量％であり、金属酸化物粒子の平均粒子径は、４０ｎｍであった。【０２４８】
なお、分散液中の分散剤の含有割合は９質量％であり、金属酸化物粒子（ＺｒＯ２）の含有割合は１０質量％であった。【０２４９】
次いで、上記で得られたＺｒＯ２分散液５３部（分散剤（Ｂ１０）４．７７部、ＺｒＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２５０】
実施例１２
分散剤として、調製例１１で得られた分散剤（Ｂ１１）を、不揮発分換算で６部となるように配合した以外は、調製例２２と同様にして、ＡＴＯ分散液を得た。【０２５１】
得られたＡＴＯ分散液中の不揮発分は１５質量％であり、金属酸化物粒子（ＡＴＯ）の平均粒子径は、５０ｎｍであった。【０２５２】
なお、分散液中の分散剤の含有割合は５質量％であり、金属酸化物粒子（ＡＴＯ）の含有割合は１０質量％であった。【０２５３】
次いで、上記で得られたＡＴＯ分散液５４部（分散剤（Ｂ１１）５．４部、ＡＴＯ１０．８部）を使用し、また、（メタ）アクリル樹脂として調製例２５で得られた（メタ）アクリル樹脂（Ａ３）４６部（不揮発分換算で１８．４部）を使用した以外は、実施例１と同様にして、粘着剤組成物、粘着シート１および粘着シート２を得た。【０２５４】
実施例１３
分散剤として、調製例１２で得られた分散剤（Ｂ１２）を、不揮発分換算で６部となるように配合した以外は、調製例２２と同様にして、ＡＴＯ分散液を得た。【０２５５】
得られたＡＴＯ分散液中の不揮発分は１４質量％であり、金属酸化物粒子（ＡＴＯ）の平均粒子径は、５０ｎｍであった。【０２５６】
なお、分散液中の分散剤の含有割合は４質量％であり、金属酸化物粒子（ＡＴＯ）の含有割合は１０質量％であった。【０２５７】
次いで、上記で得られたＡＴＯ分散液５４部（分散剤（Ｂ１２）４．８部、ＡＴＯ１０．８部）を使用し、また、（メタ）アクリル樹脂として調製例２５で得られた（メタ）アクリル樹脂（Ａ３）４６部（不揮発分換算で１８．４部）を使用した以外は、実施例１と同様にして、粘着剤組成物、粘着シート１および粘着シート２を得た。【０２５８】
実施例１４
分散剤として、調製例１３で得られた分散剤（Ｂ１３）を、不揮発分換算で６部となるように配合した以外は、調製例２２と同様にして、ＡＴＯ分散液を得た。【０２５９】
得られたＡＴＯ分散液中の不揮発分は１３質量％であり、金属酸化物粒子（ＡＴＯ）の平均粒子径は、６０ｎｍであった。【０２６０】
なお、分散液中の分散剤の含有割合は３質量％であり、金属酸化物粒子（ＡＴＯ）の含有割合は１０質量％であった。【０２６１】
次いで、上記で得られたＡＴＯ分散液５３部（分散剤（Ｂ１３）３．１８部、ＡＴＯ１０．６部）を使用し、また、（メタ）アクリル樹脂として調製例２５で得られた（メタ）アクリル樹脂（Ａ３）４７部（不揮発分換算で１８．３３部）を使用した以外は、実施例１と同様にして、粘着剤組成物、粘着シート１および粘着シート２を得た。【０２６２】
実施例１５
分散剤として、調製例１４で得られた分散剤（Ｂ１４）を、不揮発分換算で６部となるように配合した以外は、調製例２２と同様にして、ＡＴＯ分散液を得た。【０２６３】
得られたＡＴＯ分散液中の不揮発分は１３質量％であり、金属酸化物粒子（ＡＴＯ）の平均粒子径は、５０ｎｍであった。【０２６４】
なお、分散液中の分散剤の含有割合は３質量％であり、金属酸化物粒子（ＡＴＯ）の含有割合は１０質量％であった。【０２６５】
次いで、上記で得られたＡＴＯ分散液５３部（分散剤（Ｂ１４）３．１８部、ＡＴＯ１０．６部）を使用し、また、（メタ）アクリル樹脂として調製例２５で得られた（メタ）アクリル樹脂（Ａ３）４７部（不揮発分換算で１８．３３部）を使用した以外は、実施例１と同様にして、粘着剤組成物、粘着シート１および粘着シート２を得た。【０２６６】
実施例１６
分散剤として、調製例１５で得られた分散剤（Ｂ１５）を、不揮発分換算で６部となるように配合した以外は、調製例２２と同様にして、ＡＴＯ分散液を得た。【０２６７】
得られたＡＴＯ分散液中の不揮発分は１３質量％であり、金属酸化物粒子（ＡＴＯ）の平均粒子径は、５０ｎｍであった。【０２６８】
なお、分散液中の分散剤の含有割合は３質量％であり、金属酸化物粒子（ＡＴＯ）の含有割合は１０質量％であった。【０２６９】
次いで、上記で得られたＡＴＯ分散液５３部（分散剤（Ｂ１５）３．１８部、ＡＴＯ１０．６部）を使用し、また、（メタ）アクリル樹脂として調製例２５で得られた（メタ）アクリル樹脂（Ａ３）４７部（不揮発分換算で１８．３３部）を使用した以外は、実施例１と同様にして、粘着剤組成物、粘着シート１および粘着シート２を得た。【０２７０】
実施例１７
分散剤として、調製例１６で得られた分散剤（Ｂ１６）を、不揮発分換算で６部となるように配合した以外は、調製例２２と同様にして、ＡＴＯ分散液を得た。【０２７１】
得られたＡＴＯ分散液中の不揮発分は１３質量％であり、金属酸化物粒子（ＡＴＯ）の平均粒子径は、３００ｎｍであった。【０２７２】
なお、分散液中の分散剤の含有割合は３質量％であり、金属酸化物粒子（ＡＴＯ）の含有割合は１０質量％であった。【０２７３】
次いで、上記で得られたＡＴＯ分散液５３部（分散剤（Ｂ１６）３．１８部、ＡＴＯ１０．６部）を使用し、また、（メタ）アクリル樹脂として調製例２５で得られた（メタ）アクリル樹脂（Ａ３）４７部（不揮発分換算で１８．３３部）を使用した以外は、実施例１と同様にして、粘着剤組成物、粘着シート１および粘着シート２を得た。【０２７４】
実施例１８
分散剤として、調製例１７で得られた分散剤（Ｂ１７）を、不揮発分換算で６部となるように配合した以外は、調製例２２と同様にして、ＡＴＯ分散液を得た。【０２７５】
得られたＡＴＯ分散液中の不揮発分は１３質量％であり、金属酸化物粒子（ＡＴＯ）の平均粒子径は、３００ｎｍであった。【０２７６】
なお、分散液中の分散剤の含有割合は３質量％であり、金属酸化物粒子（ＡＴＯ）の含有割合は１０質量％であった。【０２７７】
次いで、上記で得られたＡＴＯ分散液５３部（分散剤（Ｂ１７）３．１８部、ＡＴＯ１０．６部）を使用し、また、（メタ）アクリル樹脂として調製例２５で得られた（メタ）アクリル樹脂（Ａ３）４７部（不揮発分換算で１８．３３部）を使用した以外は、実施例１と同様にして、粘着剤組成物、粘着シート１および粘着シート２を得た。【０２７８】
実施例１９
分散剤として、調製例１８で得られた分散剤（Ｂ１８）を用い、調製例２１と同様にして、ＴｉＯ２分散液を得た。【０２７９】
得られたＴｉＯ２分散液中の不揮発分は１９質量％であり、金属酸化物粒子の平均粒子径は、４０ｎｍであった。【０２８０】
なお、分散液中の分散剤の含有割合は９質量％であり、金属酸化物粒子（ＴｉＯ２）の含有割合は１０質量％であった。【０２８１】
次いで、上記で得られたＴｉＯ２分散液５３部（分散剤（Ｂ１８）４．７７部、ＴｉＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２８２】
実施例２０
分散剤として、調製例１９で得られた分散剤（Ｂ１９）を用い、調製例２１と同様にして、ＴｉＯ２分散液を得た。【０２８３】
得られたＴｉＯ２分散液中の不揮発分は１９質量％であり、金属酸化物粒子の平均粒子径は、５０ｎｍであった。【０２８４】
なお、分散液中の分散剤の含有割合は９質量％であり、金属酸化物粒子（ＴｉＯ２）の含有割合は１０質量％であった。【０２８５】
次いで、上記で得られたＴｉＯ２分散液５３部（分散剤（Ｂ１９）４．７７部、ＴｉＯ２５．３部）を使用し、また、（メタ）アクリル樹脂として調製例２５で得られた（メタ）アクリル樹脂（Ａ３）４７部（不揮発分換算で１８．８部）を使用した以外は、実施例１と同様にして、粘着剤組成物、粘着シート１および粘着シート２を得た。【０２８６】
比較例１
分散剤として、市販の分散剤（商品名ソルスパース５６０００、ポリエステル樹脂系分散剤、アビシア製、融点５５℃、酸価２３ｍｇＫＯＨ／ｇ）を、不揮発分換算で９部となるように配合した以外は、調製例２０と同様にして、ＺｒＯ２分散液を得た。【０２８７】
なお、分散液中の分散剤の含有割合は９質量％であり、金属酸化物粒子（ＺｒＯ２）の含有割合は１０質量％であった。【０２８８】
次いで、上記で得られたＺｒＯ２分散液５３部（市販の分散剤４．７７部、ＺｒＯ２５．３部）を使用した以外は、実施例１と同様にして、粘着剤組成物、粘着シート１および粘着シート２を得た。【０２８９】
評価
以下に示す方法により、粘着シート１を用いて粘着力を評価した。また、粘着シート２を用いて光学特性を評価した。さらに、粘着剤組成物（粘着シート成型前の組成物）を用いて、分散性を評価した。その結果を、表１および表２に示す。
（１）粘着シートの粘着力
粘着シート１の７５μｍ剥離処理済ＰＥＴフィルムを剥離し、ＪＩＳ  Ｚ  ０２３７（２００９年）に準拠して、測定した。【０２９０】
すなわち、得られた粘着シートを２５ｍｍ×１００ｍｍに切断し、ステンレス板（ＳＵＳ３０４ＢＡ板）に、２３℃、相対湿度５０％の雰囲気下で２ｋｇゴムローラーを用いて２往復させ、圧着させることにより、試験片を作製した。【０２９１】
次いで、この試験片を、同雰囲気下で、３０分放置した後、剥離速度０．３ｍ／分で、１８０度剥離試験した。【０２９２】
なお、剥離時に凝集破壊が確認されなかったもの（すなわち、界面剥離したもの）を○、凝集破壊が確認されたものを×として評価した。
（２）光学特性（ヘイズおよび透過率）
粘着シート２の７５μｍ剥離処理済ＰＥＴフィルムを剥離し、ガラス板に張り付け、５０μｍ剥離処理済ＰＥＴフィルムを剥離して、ヘイズおよび全光線透過率（％）を、ヘイズメーターにより測定した。測定には、日本電色工業（株）製のヘイズメーターＮＤＨ２０００を使用した。得られた結果を表に併せて示す。【０２９３】
なお、ヘイズについては２％以下のものを○とし、２％を超過し４％未満のものを△とし、４％以上のものを×とした。
（３）分散性
粘着剤組成物を、２５℃において２週間放置し、その分散性を、目視により評価した。その結果を、表１および表２に示す。【０２９４】
なお、評価の基準を下記に示す。
◎・・・６ヶ月後に金属酸化物粒子の沈降が確認されなかった。
○・・・１ヶ月後に金属酸化物粒子の沈降が確認されなかった。
△・・・２週間後に金属酸化物粒子の沈降が確認されなかった。
×・・・２週間後に金属酸化物粒子の沈降が確認された。【０２９５】
【表１】
2016121794.tif 000002
【０２９６】
【表２】
2016121794.tif 000003
【０２９７】
なお、表中において、リン酸基含有モノマーとは、アシッドホスホオキシポリオキシプロピレングリコールモノメタクリレート（イオン性基含有モノマー、（株）ユニケミカル製、商品名  ホスマーＰＰ）を示す。【０２９８】
考察
上記結果から、イオン性基を有する（メタ）アクリル樹脂である分散剤を用いた粘着剤組成物は、ポリエステル樹脂系分散剤を用いた場合と比較して、粘着剤組成物のヘイズを向上できていることが分かる。これは、ポリエステル樹脂系分散剤に比べ、イオン性基を有するアクリル樹脂である分散剤が（Ａ）（メタ）アクリル樹脂との相溶性が高く、金属酸化物粒子をより良好に粘着剤組成物中に分散できたためと推察される。
【国際調査報告】
2016121794.tif 000004
2016121794.tif 000005
2016121794.tif 000006
2016121794.tif 000007